(57)【要約】【課題】肥料の徐放性を有し、人体に有害な波長の光は極力反射することのない、かつ生分解性の制御が可能な植物栽培用の生分解性樹脂シートを提供することを課題とする。【解決手段】肥料層と光反射層との少なくとも２層からなることを特徴とする生分解性樹脂シート。【選択図】  なし【特許請求の範囲】
【請求項１】
肥料層と光反射層との少なくとも２層からなることを特徴とする生分解性樹脂シート。
【請求項２】
光反射層が、波長域３８０〜４８５ｎｍ又は４５０〜６８０ｎｍの光を当てたときの平均反射率が４０％以上であることを特徴とする請求項１記載の生分解性樹脂シート。
【請求項３】
光反射層が、波長域３１０〜４００ｎｍ又は２８０〜３１０ｎｍの光を当てたときの平均反射率が３０％以下であることを特徴とする請求項１又は２記載の生分解性樹脂シート。
【請求項４】
光反射層が、生分解性樹脂、生分解可能な白色系の有機質又は無機質素材、あるいはそれらの混合物からなることを特徴とする請求項１〜３いずれかに記載の生分解性樹脂シート。
【請求項５】
肥料層に含有される肥料成分が微量要素であることを特徴とする請求項１〜４いずれかに記載の生分解性樹脂シート。
【請求項６】
肥料層が複層構造であって、各層が異なる肥料成分を含有することを特徴とする請求項１〜５いずれかに記載の生分解性樹脂シート。
【発明の詳細な説明】
【０００１】
【発明の属する技術分野】
本発明は、農業の収穫効率、作業効率および品質の向上のために用いられる生分解性樹脂シートに関する。
【０００２】
【従来の技術】
従来から、農業分野では、地温の制御、水分の蒸散防止、雑草の抑制、降雨時の跳ね上がり防止などに優れた効果を持つものとして、農業用マルチングシートなどが広く用いられている。
【０００３】
昨今では、陽の当たらない部分へ光を反射させて、果実、野菜、花等の生育を促進し色づきを均一にする光反射機能を持たせたシートなど、付加機能を有するものも用いられており、例えば、特許文献１には、表面層に無機物を用いて反射率を３０〜７０％とした農業用フィルムが、また、特許文献２には、耐候性が高く、目に入る反射光を緩和した農業用光反射シートなどが開示されている。
【０００４】
【特許文献１】
特開平０９−２３９８９０号公報（特許請求の範囲）
【特許文献２】
特開２００１−００１４４０号公報（段落番号［０００５］）
【０００５】
しかしながら、これらの光反射シートは、アルミシートなど銀色のものが多く、光を多量に反射するために、人体に有害な紫外光をも多く反射してしまい、作業員の健康を損なう恐れがあった。
【０００６】
また、農業用マルチングシートを使用後圃場に残留してしまう場合や、金属蒸着等により作成した光反射シートを放置した場合、土壌環境へ悪影響を与える恐れがあるので回収しなければならず、高齢化が進む農家にとって負担となっていた。
さらに、農業用マルチングシートは、これを設置した後での施肥が困難であるため、施肥管理に制限が生じるという問題点があった。
【０００７】
【発明が解決しようとする課題】
本発明は上記従来の問題点を解決するため、肥料の徐放性を有し、人体に有害な波長の光は極力反射することのない、かつ生分解性の制御が可能な植物栽培用の生分解性樹脂シートを提供することを課題とする。
【０００８】
【課題を解決するための手段】
本発明の生分解性樹脂シートは、肥料層と光反射層との少なくとも２層からなることを特徴とするものである。
以下、本発明を詳細に説明する。
【０００９】
本発明の生分解性樹脂シートにおける光反射層は、日光を反射させて樹木の下面からも照射できるため、果実の色づきの偏りをなくすことができる。また、反射する一方で、地表面への日光を遮断するので、雑草の抑制効果もある。
【００１０】
また、本発明の生分解性樹脂シートにおける肥料層は、生分解性樹脂に肥料が練り込まれているので、分解とともに徐々に放出され、シート設置後も長期にわたる肥料効果が期待でき、施肥工程を簡略化できる。また、シートの厚み、形状や生分解性樹脂の種類、ブレンド比を調節することにより、生分解性の調節や、シートの強度、肥料の有効期間等も調節できる。
【００１１】
本発明による生分解性樹脂としては、特に限定されるものではないが、脂肪族ポリエステル、ポリアミド、ポリアミド／ポリエステル共重合体、セルロース類、天然タンパク質、ポリペプチド、リグニン等からなる少なくとも一つの樹脂もしくはこれらの誘導体が挙げられる。
【００１２】
上記脂肪族ポリエステルとしては、例えば、グリコールと脂肪族ジカルボン酸との重縮合などにより得られるポリエチレンサクシネート、ポリブチレンサクシネート、ポリヘキサメチレンサクシネート、ポリエチレンアジペート、ポリヘキサメチレンアジペート、ポリブチレンアジペート、ポリエチレンオキザレート、ポリブチレンオキザレート、ポリネオペンチルオキザレート、ポリエチレンセバケート、ポリブチレンセバケート、ポリヘキサメチレンセバケート等が挙げられる。これらは２種類あるいはそれ以上の共重合体であっても良く、また、生分解性を損なわない限り、芳香族ポリエステルを共重合させても良い。
【００１３】
また、ポリグリコ−ル酸やポリ乳酸等のポリ（α−ヒドロキシ酸）又はこれらの共重合体、ポリ（ε−カプロラクトン）やポリ（β−プロピオラクトン）等のポリ（ω−ヒドロキシアルカノエート）、ポリ（３−ヒドロキシブチレート）、ポリ（３−ヒドロキシバリレート）、ポリ（３−ヒドロキシカプロレート）、ポリ（３−ヒドロキシヘプタノエート）、ポリ（３−ヒドロキシオクタノエート）等のポリ（β−ヒドロキシアルカノエ−ト）、ポリ（４−ヒドロキシブチレート）などの脂肪族ポリエステルを用いることも可能である。
【００１４】
上記ポリアミドとしては、ポリアスパラギン酸、ポリγ−グルタミン酸、ポリ（ε−リジン）等のポリアミノ酸等が挙げられ、上記セルロース類としては、バクテリアセルロース、酢酸セルロース、キチン、キトサン、β−１，３−グルカン等が挙げられ、また、上記天然タンパク質としては、カゼイン、コラーゲン、大豆タンパク、小麦タンパク等が挙げられる。
【００１５】
本発明による生分解性樹脂シートには、強度、耐水性、耐久性（生分解性速度）などを制御するために、必要に応じて、他の生分解性材料、例えば、竹、葦、ケナフ、バガス等の植物繊維や、木粉、紙などを適当量添加することができる。
【００１６】
本発明による生分解性樹脂シートは、波長域３８０〜４８５ｎｍ又は４５０〜６８０ｎｍの光を当てたときの平均反射率は、特に限定されないが、４０％以上であることが好ましい。上記平均反射率が４０％以上であることにより、果実の色素であるアントシアンやカロチノイドの着色に有効な３８０〜４８５ｎｍの波長域の光、又は、植物葉の光合成に有効な４５０〜６８０ｎｍの波長域の光が効率よく反射され、結果として果実の着色が促進されたり、植物体の受光下部での光合成が促進されることとなる。
【００１７】
また、本発明による生分解性樹脂シートは、波長域３１０〜４００ｎｍ又は２８０〜３１０ｎｍの光を当てたときの平均反射率は、特に限定されないが、３０％以下であることが好ましい。上記平均反射率が３０％以下であることにより、着色や生育に有効な光は反射するが、人体に有害な紫外線光を極力反射しないシートの作成が可能となる。
【００１８】
このように、光反射層に金属類を用いないと、反射光が眩し過ぎて作業の妨げとなることもなく、また、光反射層の色や混合成分を調整したり、その部分を発泡体にするなどの立体構造にすることにより、反射の程度も調整可能であり、更に、使用後は生分解される素材を用いているので土中に残存することもなく、その後何作でも安心して栽培することが可能となる。
【００１９】
更に、本発明の生分解性樹脂シートにおける光反射層は、特に限定されないが、生分解性樹脂、生分解可能な白色系の有機質又は無機質素材、あるいはそれらの混合物からなることができる。
【００２０】
上記の生分解可能な白色系の有機質又は無機質素材としては、特に限定されないが、例えば、貝殻粉末、石灰粉末、マグネシウム粉末、乳糖、ブドウ糖、しょ糖、コーンスターチ、小麦、馬鈴薯でんぷん、炭酸カルシウム、硫酸カルシウム、リン酸カルシウム、マニール、カオリン、セリサイト、ジークライト、タルク、酸性白土、軽石、けい砂、ろう石、ひる石、ゼオライト、パーライト、バーミキュライト、消石灰、プラスティック発泡体、硫安、尿素、塩安、スラグ、フライアッシュ、ぬか、もみがら、木粉、大豆粉、とうもろこし茎、果実核、赤土、アラビヤゴム、トラガントガム、ヤラヤゴム、デキストリン、ゼラチン、メチルセルロース、カルボキシメチルセルロース、グルタミン酸ソーダ、食塩、アルミナ、シリカゲル、珪藻土、タルク、マイカ、アスベスト、グラファイト、硫酸バリウム、無水ケイ酸、パルプ、乾燥された粘土（木節粘土、蛙目粘土、ベントナイト）等が挙げられる。
【００２１】
本発明の生分解性樹脂シートにおいて、肥料層に含有される肥料成分としては、特に限定されないが、窒素、リン、カリウム等を含有する無機質又は有機質の一般的なものが使用できる。
例えば、窒素を含有する無機質肥料としては、硫酸アンモニウム、塩化アンモニウム、硝酸アンモニウム、硝酸苦土、硝酸アンモニアソーダ、硝酸アンモニア石灰肥料、硝酸ソーダ、硝酸石灰、尿素、オキサミド、石灰窒素、硫酸グアニル尿素等が挙げられる。
【００２２】
上記リンを含有する無機質肥料としては、例えば、過燐酸石灰、重過燐酸石灰、焼成リン肥、溶性リン肥、腐植酸リン肥、リン酸マグネシウムアンモニウム、ヒドロキシアパタイト等が挙げられる。
また、上記カリウムを含有する無機質肥料としては、例えば、硫酸カリウム、塩化カリウム、重炭酸カリウム、珪酸カリウム、腐植酸カリウム等が挙げられる。
【００２３】
上記肥料成分のうち有機質肥料成分としては、例えば、油かす、魚粕、骨粉、米糠、草木灰、乾燥鶏糞、発酵鶏糞等が挙げられる。
【００２４】
また、上記肥料層に含有される肥料成分としては、多量要素以外の成分すなわち微量要素であることが好ましい。この微量要素としては、特に限定されず、鉄、マンガン、ほう素、亜鉛、銅、モリブデン等が挙げられ、植物の種類に応じて添加することができる。これらは生分解性樹脂に練りこんで徐々に放出させるため、効率の良い養分供給が可能である。
【００２５】
本発明の生分解性樹脂シートにおいては、肥料層が複層構造であって、各層が異なる肥料成分を含有することが好ましい。例えば、種類や厚みの異なる肥料層を何層にも重ねたり、特殊構造を形成したり、又は混合物の種類を変えたりして、肥料成分の分解を調節することにより、時期による肥料要求性の違いにも対応することが可能である。
【００２６】
上記生分解性樹脂シートを成形する方法としては特に限定されず、例えば、ポリ乳酸等の脂肪族ポリエステル、ポリブチレンサクシネート及びポリブチレンサクシネートのアジペート共重合体、テレフタレート変性品、ポリカプロラクトン等の熱可塑性生分解性樹脂の場合には、公知の押出成形、射出成形により成形することができる。
【００２７】
【発明の実施の形態】
以下に本発明の好適な実施例について説明するが、本発明はこれに限定されるものではない。
（実施例）
生分解性樹脂（ポリブチレンサクシネートのアジペート共重合体）単独、又は、廃棄物であるホタテ貝殻焼成粉末と前記生分解性樹脂とを、前記ホタテ貝殻焼成粉末の混合割合が１０％、２０％になるように混合したものを光反射層とし、市販の有機質肥料を前記生分解性樹脂に混合したものを肥料層として、押出し成形により２層に押出して、厚みが１．５ｍｍの生分解性樹脂シートを作成した。比較例としてのアルミ蒸着シートと併せ、これらの光反射層から反射する光の波長を測定して、平均反射率を評価した。その結果は表１に示すとおりであった。
【００２８】
ここで、上記の生分解性樹脂シート及びアルミ蒸着シートの光反射層について、分光光度計を用いて、赤外領域（１８５ｎｍ）から紫外領域（８００ｎｍ）までの反射率（％）を測定し、波長域２８０〜３１０ｎｍの反射率の平均値を算出し、ＵＶ−Ｂ領域における平均反射率とした。同様に、３１０〜３８０ｎｍの平均反射率をＵＶ−Ａ領域の平均反射率、３８０〜４８５ｎｍ及び４５０〜６８０ｎｍの平均反射率を有効波長領域の平均反射率として算出した。
【００２９】
【表１】
2005000035.tif 000002
【００３０】
表１から明らかなように、本発明による実施例の生分解性樹脂シートは、紫外光の平均反射率は低く、特に有害なＵＶ−Ｂ領域（波長２８０〜３１０ｎｍ）の平均反射率は２０％以下であった。また、光合成や色素形成に有効な３８０〜６８０ｎｍの光については平均反射率は４０％以上であった。
一方、比較例としてのアルミ蒸着シートの場合は、３８０〜６８０ｎｍの光の反射率は高いが、同時に人体に有害な紫外光の反射率も極めて高かった。
【００３１】
また、本発明による実施例の生分解性樹脂シートを、リンゴ、モモなどの果樹と同じ色素（アントシアン）を持つナスの成熟期の土壌に設置し、果色（果実への着色）への効果および肥料効果を観察した。
上記生分解性樹脂シートの処理区、及び無処理区に、ナスの苗をそれぞれ５株づつ５月に植付け、収穫は７月中旬に行った。植付けの際、元肥だけは各区同様に基準の量を施用した。
【００３２】
上記果色への効果は、「色むら」（着色不良箇所）で判定し、その判定基準（５段階）は以下のとおりとした。
５：「色むら」がほとんどない、４：きわめて少ない、３：わずかに目立つ、２：目立つ、１：出荷不可
【００３３】
また、上記肥料効果は、果実重量と果実長で評価した。
上記果色への効果及び上記肥料効果の測定は、処理区、及び無処理区の各５株の最大果について行い、５株の平均値及び不均一性（Ｓ．Ｄ．）として算出した。その結果は表２に示すとおりであった。
【００３４】
【表２】
2005000035.tif 000003
【００３５】
表２から明らかなように、本発明による実施例の生分解性樹脂シートの処理区では、無処理区と比較して、果実重量、果実長ともに大きく、上記シートによる肥料効果が確認された。
また、果色への効果も顕著であり、処理区の果実は全体的な色づきもよく、不均一性（Ｓ．Ｄ．）が改善され、商品価値も高まった。
【００３６】
【発明の効果】
以上述べたように、本発明による生分解性樹脂シートは、生分解性の制御が可能で、肥料の徐放性を有し、植物果実の着色に有効な波長の光は反射しかつ人体に有害な波長の光は極力反射することがないので、農家への負担の軽減と作物品質の向上、また健康維持に寄与することができる。